СПОСОБ ИЗГОТОВЛЕНИЯ ПЛИТЫ ИЗ ДЕРЕВЯННОГО ШПОНА

1. Способ изготовления плиты из деревянного шпона, включающий в себя нанесения полимера на поверхности деревянного шпона, укладку слоев деревянного шпона друг на друга и горячее прессование для отверждения полимера, отличающийся тем, что полимер наносят на поверхности деревянного шпона, обращенные друг к другу при укладке, причем его наносят по меньшей мере на 50% предпочтительно по меньшей мере на 75%, наиболее предпочтительно на 100% поверхностей, обращенных друг к другу при укладке.
2. Способ по п.1, отличающийся тем, что обращенные друг к другу при укладке поверхности, на которые наносят полимер, являются поверхностями слоев шпона, не подвергавшихся предварительной пропитке.
2
2
3. Способ по п.1, отличающийся тем, что на поверхности, обращенные друг к другу при укладке, наносят от 100 до 300 г/м, предпочтительно от 155 до 175 г/м полимера.
4. Способ по п.1, отличающийся тем, что толщина деревянного шпона составляет от 0,5 до 5,0 мм, предпочтительно от 1,0 до 3,5 мм.
5. Способ по п.1, отличающийся тем, что количество слоев деревянного шпона составляет от 3 до 70, предпочтительно от 12 до 24.
6. Способ по п.1, отличающийся тем, что деревянный шпон получен из материала, выбранного из березы, осины, сосны, ели или других древесных пород, пригодных для осуществления способа, и предпочтительно из березы.
7. Способ по п.1, отличающийся тем, что нанесение полимера на поверхности деревянного шпона осуществляют путем распыления, заливки, вспенивания, применения экструзии жидкости и/или применения валиков, предпочтительно путем применения валиков.
8. Способ по п.1, отличающийся тем, что полимер является фенольной, фенолрезорциновой, меламиновой или мочевиномеламиновой смолой, предпочтительно меламиновой или мочевиномеламиновой смолой, наиболее предпочтительно меламиновой смолой.
9. Способ по п.8, отличающийся тем, что меламиновая смола имеет вид водного раствора с содержанием сухого вещества от 45 до 70 мас.%, предпочтительно от 55 до 65 мас.%.
10. Способ по п.8, отличающийся тем, что молярное соотношение формальдегида и меламина в меламиновой смоле составляет от 1,4 до 3,0.
11. Способ по п.8, отличающийся тем, что меламиновая смола модифицирована ацетогуанамином, капролактамом, мочевиной и/или гликолем.
12. Способ по п.1, отличающийся тем, что полимер содержит наполнитель.
13. Способ по п.1, отличающийся тем, что наполнитель выбирают из группы, включающей мел, каолин, древесную муку, целлюлозу, крахмал и белок, предпочтительно соевую муку.
14. Способ по п.12, отличающийся тем, что количества чистого полимера, воды и наполнителя выбирают таким образом, что вязкость наносимого полимера составляет от 10 до 60 с (воронка Форда 6/20°С).
15. Способ по п.1, отличающийся тем, что полимер содержит материалы для защиты от микробов, насекомых, влажности и огнезащитные материалы.